ДИСПЕРСИЯ ЧАСТИЦ ТИТАНА СО СТРУКТУРОЙ РУТИЛА, СПОСОБ ЕЕ ПОЛУЧЕНИЯ И ЕЕ ПРИМЕНЕНИЕ

2
1. Дисперсия частиц оксида титана со структурой рутила, в которой частицы оксида титана со структурой рутила имеют D50 в интервале от 1 до 15 нм и D90 40 нм или менее в распределении частиц по размеру при его определении методом динамического рассеяния света; удельную поверхность в интервале от 120 до 180 м/г при определении методом по БЭТ; и степень потери массы 5% или менее при ее определении нагреванием частиц оксида титана со структурой рутила от 105°C до 900°C.
2. Способ получения дисперсии частиц оксида титана со структурой рутила по п. 1, который включает:
первую стадию, на которой после доведения концентрации хлоридных ионов водного раствора тетрахлорида титана до 4,4 моль/л или более раствор нагревают при температуре в интервале от 86°C до точки кипения, чтобы гидролизовать тетрахлорид титана, с получением тем самым суспензии, содержащей осажденные частицы оксида титана со структурой рутила;
вторую стадию, на которой суспензию, полученную на первой стадии, фильтруют и промывают водой, чтобы удалить из суспензии растворенные в ней водорастворимые соли;
третью стадию, на которой суспензию, полученную на второй стадии, подвергают гидротермической реакции в присутствии органической кислоты;
четвертую стадию, на которой суспензию, полученную на третьей стадии, фильтруют и промывают водой, чтобы удалить из суспензии растворенные в ней водорастворимые соли;
пятую стадию, на которой к суспензии, полученной на четвертой стадии, добавляют кислоту, и полученную смесь подвергают влажному диспергированию, посредством чего получают дисперсию; и
шестую стадию, на которой избыточную кислоту и водорастворимые соли удаляются из дисперсии, полученной на пятой стадии.
3. Способ получения дисперсии частиц оксида титана со структурой рутила по п. 2, в котором суспензию подвергают гидротермической реакции в присутствии органической кислоты в количестве 75 мольных частей или более на 100 мольных частей оксида титана на третьей стадии.
4. Способ получения дисперсии частиц оксида титана со структурой рутила по п. 2, в котором избыточную кислоту удаляют из дисперсии таким образом, что дисперсия имеет удельную электропроводность в интервале от 1 до 5 мСм/см на шестой стадии.
5. Способ получения дисперсии частиц оксида титана со структурой рутила по п. 2, в котором дисперсионную среду дисперсии, полученной на шестой стадии, замещают органическим растворителем.
6. Способ получения дисперсии частиц оксида титана со структурой рутила по п. 2, в котором гидротермическую реакцию проводят при температуре в интервале 120-180°C на третьей стадии.
7. Способ получения дисперсии частиц оксида титана со структурой рутила по п. 2, в котором концентрацию хлоридных ионов в водном растворе тетрахлорида титана доводят до 7,0 моль/л или более на первой стадии.
8. Дисперсия частиц оксида титана со структурой рутила, полученная способом по любому из пп. 2-7.
9. Композиция смолы, содержащая дисперсию частиц оксида титана со структурой рутила по п. 1.